"下記のa~d含む水性製剤を、パルプ塊に添加することを含む白色紙の製造方法;a少なくとも一つの式Iの蛍光増白剤ここで式中、蛍光増白剤のアニオン電荷はカチオン電荷により平衡化され、ここでカチオン電荷は、水素、アルカリ金属カチオン、アルカリ土類金属、アンモニウム、C1-C4直鎖若しくは分岐アルキル基によりモノ-、ジ-、トリ-若しくはテトラ置換されたアンモニウム、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択される一又は二以上の同一又は異なるカチオンから構成され、b少なくとも一つの式IIのシェーディング染料c任意に一又は二以上の補助剤d水。R3が-SO3-であり、pが1である式Iの化合物において、-SO3-基がフェニル環の4位にある、請求項1に記載の方法。R3が-SO3-であり、pが2である式Iの化合物において、-SO3-基がフェニル環の2,5位にある、請求項1に記載の方法。R3が-CO2-であり、pが1である式Iの化合物において、-CO2-基がフェニル環の2又は4位にある、請求項1に記載の方法。式Iの化合物において、蛍光増白剤のアニオン電荷がカチオン電荷により平衡化され、ここでカチオン電荷は、水素、アルカリ金属カチオン、アルカリ土類金属、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択される一又は二以上の同一又は異なるカチオンから構成され、R1及びR1’は、同一でも異なっていてもよく、各々、水素、C1-C4直鎖若しくは分岐アルキル、C2-C4直鎖若しくは分岐ヒドロキシアルキル、CH2CO2-、CH2CH2CONH2又は、CH2CH2CNであり、R2及びR2’は、同一でも異なっていてもよく、各々、C1-C4直鎖若しくは分岐アルキル、C2-C4直鎖若しくは分岐ヒドロキシアルキル、CH2CO2-、CHCO2-CH2CO2-、又は、CH2CH2SO3-であり、R3は、水素、-CO2-、又は-SO3-を表し、そして、pは0、1又は2である、請求項1~4のいずれか一つに記載の方法。式Iの化合物において、蛍光増白剤のアニオン電荷がカチオン電荷により平衡化され、ここでカチオン電荷は、Li、Na、K、Ca2、Mg2、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択される一又は二以上の同一又は異なるカチオンから構成され、R1及びR1’は、同一でも異なっていてもよく、各々、水素、メチル、エチル、プロピル、α-メチルプロピル、β-メチルプロピル、β-ヒドロキシエチル、β-ヒドロキシプロピル、CH2CO2-、CH2CH2CONH2、又はCH2CH2CNであり、R2及びR2’は、同一でも異なっていてもよく、各々、メチル、エチル、プロピル、α-メチルプロピル、β-メチルプロピル、β-ヒドロキシエチル、β-ヒドロキシプロピル、CH2CO2-、CHCO2-CH2CO2-、又はCH2CH2SO3-であり、R3は、水素、-CO2-、又は-SO3-を表し、そして、pは0、1又は2である、請求項1~5のいずれか一つに記載の方法。式Iの化合物において、蛍光増白剤のアニオン電荷がカチオン電荷により平衡化され、ここでカチオン電荷は、Na、K、トリエタノールアンモニウム、N-ヒドロキシエチル-N,N-ジメチルアンモニウム、N-ヒドロキシエチル-N,N-ジエチルアンモニウム、又はこれらの化合物の混合物からなる群から選択される一又は二以上の同一又は異なるカチオンから構成され、R1及びR1’は、同一でも異なっていてもよく、各々、水素、エチル、プロピル、β-ヒドロキシエチル、β-ヒドロキシプロピル、CH2CO2-、又はCH2CH2CONH2であり、R2及びR2’は、同一でも異なっていてもよく、各々、エチル、プロピル、β-ヒドロキシエチル、β-ヒドロキシプロピル、CH2CO2-、CHCO2-CH2CO2-、又はCH2CH2SO3-であり、R3は、水素、-CO2-、又は-SO3-を表し、そして、pは0又は1である、請求項1~6のいずれか一つに記載の方法。式Iの化合物が、乾燥パルプの全質量をベースとした質量において、0.001~5質量、好ましくは0.01~3質量の量で使用される、請求項1~7のいずれか一つに記載の方法。式IIの化合物において、R4は、H、メチル又はエチルを示し、R5は、パラメトキシフェニル、メチル又はエチルを示し、Mは、水素、アルキル金属カチオン、アルカリ土類金属、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択されるカチオンを示す、請求項1~8のいずれか一つに記載の方法。式IIの化合物において、R4は、メチル又はエチルを示し、R5は、メチル又はエチルを示し、Mは、Li、Na、K、1/2Ca2、1/2Mg2、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択されるカチオンを示す、請求項1~9のいずれか一つに記載の方法。式IIの特に好ましい化合物は、R4は、メチル又はエチルを示し、R5は、メチル又はエチルを示し、Mは、Na、K、トリエタノールアンモニウム、N-ヒドロキシエチル-N,N-ジメチルアンモニウム、N-ヒドロキシエチル-N,N-ジエチルアンモニウム、又はこれらの化合物の混合物からなる群から選択されるカチオンを示す、請求項1~10のいずれか一つに記載の方法。式IIの化合物が、乾燥パルプの全質量をベースとした質量において、0.0001~0.02質量、好ましくは0.0005~0.01質量の量で使用される、請求項1~11のいずれか一つに記載の方法。水性製剤が、任意に、一又は二以上の補助剤を含み、補助剤の例としては、例えば、不凍剤、分散剤、合成若しくは天然増粘剤、キャリア、消泡剤、ワックスエマルジョン、染料、無機塩、安定助剤、保存剤、錯化剤、殺生物剤、架橋剤、顔料、又は、特殊樹脂である、請求項1~12のいずれか一つに記載の方法。水性製剤が、一又は二以上の式Iの化合物、一又は二以上の式IIの化合物、及び、任意の一又は二以上の補助剤を固体として、又は予形成された水性溶液として、混合することにより製造される、請求項1~13のいずれか一つに記載の方法。水性溶液において、水中の式Iの化合物の濃度が、式Iの化合物を含む予形成された水性溶液の総質量をベースとした質量において、1~50質量である、請求項1~14のいずれか一つに記載の方法。水性溶液において、水中の式IIの化合物の濃度が、式IIの化合物を含む予形成された水性溶液の総質量をベースとした質量において、好ましくは0.001~30質量である、請求項1~15のいずれか一つに記載の方法。水性製剤のpH値が、5~13の範囲にある、請求項1~16のいずれか一つに記載の方法。驚くべきことに、我々は、白色度において強く肯定的効果を有し、光沢において小さいか効果がなく、さらに、製紙業者にとって白色度及び光沢が高いレベルに達することができる蛍光増白剤、任意に補助剤及び水を含む水性製剤に使用することができる特定のシェーディング染料を開発した。したがって、本発明の目的は、ジアミノスチルベン蛍光増白剤、シェーディング染料、任意に補助剤、及び水を含む水性製剤を、パルプ塊に、添加することを含む白色紙の製造方法を提供することである。本発明により製造された紙は、本分野で認識されるシェーディング染料光沢の消失又は顔料低い白色度形成の使用により特徴付けられる不利益を回避しつつも改善された高い白色度を有する。したがって、本発明は、以下を含む水性製剤を、パルプ塊に添加することを含む白色紙の製造方法を提供する:a少なくとも一つの式Iの蛍光増白剤ここで式中、蛍光増白剤のアニオン電荷はカチオン電荷により平衡化され、ここでカチオン電荷は、水素、アルカリ金属カチオン、アルカリ土類金属、アンモニウム、C1-C4直鎖若しくは分岐アルキル基によりモノ-、ジ-、トリ-若しくはテトラ置換されたアンモニウム、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択される一又は二以上の同一又は異なるカチオンから構成され、R1及びR1’は、同一でも異なっていてもよく、各々、水素、C1-C4直鎖若しくは分岐アルキル、C2-C4直鎖若しくは分岐ヒドロキシアルキル、CH2CO2-、CH2CH2CONH2、又は、CH2CH2CNであり、R2及びR2’は、同一でも異なっていてもよく、各々、水素、C1-C4直鎖若しくは分岐アルキル、C2-C4直鎖若しくは分岐ヒドロキシアルキル、CH2CO2-、CHCO2-CH2CO2-、CHCO2-CH2CH2CO2-、CH2CH2SO3-、CH2CH2CO2-、CH2CHCH3CO2-、ベンジル、又は、R1及びR2及び/又はR1’及びR2’は、隣接する窒素と共にモルホリン環を表し、R3は、水素、-CO2-、又は-SO3-を表し、pは0、1又は2であり、b少なくとも一つの式IIのシェーディング染料ここで式中、R4は、H、メチル又はエチルを示し、R5は、パラメトキシフェニル、メチル又はエチルを示し、Mは、水素、アルキル金属カチオン、アルカリ土類金属、アンモニウム、C1-C4直鎖若しくは分岐アルキル基によりモノ-、ジ-、トリ-若しくはテトラ置換されたアンモニウム、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択されるカチオンを示す、c任意に一又は二以上の補助剤d水。R3が-SO3-であり、pが1である式Iの化合物において、-SO3-基は、フェニル環の4位にあることが好ましい。R3が-SO3-であり、pが2である式Iの化合物において、-SO3-基は、フェニル環の2,5位にあることが好ましい。R3が-CO2-であり、pが1である式Iの化合物において、-CO2-基は、フェニル環の2又は4位にあることが好ましい。式Iの好ましい化合物は、蛍光増白剤のアニオン電荷がカチオン電荷により平衡化され、ここでカチオン電荷は、水素、アルカリ金属カチオン、アルカリ土類金属、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択される一又は二以上の同一又は異なるカチオンから構成され、R1及びR1’は、同一でも異なっていてもよく、各々、水素、C1-C4直鎖若しくは分岐アルキル、C2-C4直鎖若しくは分岐ヒドロキシアルキル、CH2CO2-、CH2CH2CONH2又は、CH2CH2CNであり、R2及びR2’は、同一でも異なっていてもよく、各々、C1-C4直鎖若しくは分岐アルキル、C2-C4直鎖若しくは分岐ヒドロキシアルキル、CH2CO2-、CHCO2-CH2CO2-、又は、CH2CH2SO3-であり、R3は、水素、-CO2-、又は-SO3-を表し、そして、pは0、1又は2である、化合物である。式Iのより好ましい化合物は、蛍光増白剤のアニオン電荷がカチオン電荷により平衡化され、ここでカチオン電荷は、Li、Na、K、Ca2、Mg2、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択される一又は二以上の同一又は異なるカチオンから構成され、R1及びR1’は、同一でも異なっていてもよく、各々、水素、メチル、エチル、プロピル、α-メチルプロピル、β-メチルプロピル、β-ヒドロキシエチル、β-ヒドロキシプロピル、CH2CO2-、CH2CH2CONH2、又はCH2CH2CNであり、R2及びR2’は、同一でも異なっていてもよく、各々、メチル、エチル、プロピル、α-メチルプロピル、β-メチルプロピル、β-ヒドロキシエチル、β-ヒドロキシプロピル、CH2CO2-、CHCO2-CH2CO2-、又はCH2CH2SO3-であり、R3は、水素、-CO2-、又は-SO3-を表し、そして、pは0、1又は2である、化合物である。式Iの特に好ましい化合物は、蛍光増白剤のアニオン電荷がカチオン電荷により平衡化され、ここでカチオン電荷は、Na、K、トリエタノールアンモニウム、N-ヒドロキシエチル-N,N-ジメチルアンモニウム、N-ヒドロキシエチル-N,N-ジエチルアンモニウム、又はこれらの化合物の混合物からなる群から選択される一又は二以上の同一又は異なるカチオンから構成され、R1及びR1’は、同一でも異なっていてもよく、各々、水素、エチル、プロピル、β-ヒドロキシエチル、β-ヒドロキシプロピル、CH2CO2-、又はCH2CH2CONH2であり、R2及びR2’は、同一でも異なっていてもよく、各々、エチル、プロピル、β-ヒドロキシエチル、β-ヒドロキシプロピル、CH2CO2-、CHCO2-CH2CO2-、又はCH2CH2SO3-であり、R3は、水素、-CO2-、又は-SO3-を表し、そして、pは0又は1である、化合物である。式Iの化合物は、乾燥パルプの全質量をベースとした質量において、典型的には0.001~5質量、好ましくは0.01~3質量の量で使用される。式IIの好ましい化合物は、R4は、H、メチル又はエチルを示し、R5は、パラメトキシフェニル、メチル又はエチルを示し、Mは、水素、アルキル金属カチオン、アルカリ土類金属、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又は、これらの化合物の混合物からなる群から選択されるカチオンを示す、化合物である。式IIのより好ましい化合物は、R4は、メチル又はエチルを示し、R5は、メチル又はエチルを示し、Mは、Li、Na、K、1/2Ca2、1/2Mg2、C1-C4直鎖若しくは分岐ヒドロキシアルキル基によりモノ-、ジ-、トリ-若しくはテトラ置換されたアンモニウム、C1-C4直鎖若しくは分岐アルキル基及び直鎖若しくは分岐ヒドロキシアルキル基の混合物によりジ-、トリ-若しくはテトラ置換されたアンモニウム、又はこれらの化合物の混合物からなる群から選択されるカチオンを示す、化合物である。式IIの特に好ましい化合物は、R4は、メチル又はエチルを示し、R5は、メチル又はエチルを示し、Mは、Na、K、トリエタノールアンモニウム、N-ヒドロキシエチル-N,N-ジメチルアンモニウム、N-ヒドロキシエチル-N,N-ジエチルアンモニウム、又はこれらの化合物の混合物からなる群から選択されるカチオンを示す、化合物である。式IIの化合物は、乾燥パルプの全質量をベースとした質量において、典型的には0.0001~0.02質量、好ましくは0.0005~0.01質量の量で使用される。パルプ塊中の繊維は、広葉樹材及び/又は針葉樹材由来でよく、未使用の繊維及び/又は再生繊維を含むことができる。繊維は、漂白されていても、未漂白でもよい。一又は二以上の式Iの化合物、一又は二以上の式IIの化合物、及び水に加えて、水性製剤は、任意に、一又は二以上の補助剤を含むことができる。そのような補助剤の例としては、例えば、不凍剤、分散剤、合成若しくは天然増粘剤、キャリア、消泡剤、ワックスエマルジョン、染料、無機塩、安定助剤、保存剤、錯化剤、殺生物剤、架橋剤、顔料、特殊樹脂などが挙げられる。一又は二以上の式Iの化合物、一又は二以上の式IIの化合物、任意の一又は二以上の補助剤、及び水に加えて、水性製剤は、式Iの化合物及び式IIの化合物の製造中に形成される副生成物を含むことができる。水性製剤は、一又は二以上の式Iの化合物、一又は二以上の式IIの化合物、及び、任意の一又は二以上の補助剤を固体として、又は予形成された水性溶液として、混合することにより製造することができる。一又は二以上の式Iの化合物、一又は二以上の式IIの化合物、任意の一又は二以上の補助剤、及び水は、任意の順序で、若しくは同時に混合し、水性製剤を形成することができる。一又は二以上の式Iの化合物を含む予形成された水性溶液に、一又は二以上の式IIの化合物、任意の一又は二以上の補助剤、及び水を加えて水性製剤を形成することが好ましい。予形成された水性溶液を使用する場合、水中の式Iの化合物の濃度は、一又は二以上の式Iの化合物を含む予形成された水性溶液の総質量をベースとした質量において、好ましくは1~50質量、より好ましくは2~40質量、さらにより好ましくは10~30質量である。予形成された水性溶液を使用する場合、水中の式IIの化合物の濃度は、一又は二以上の式IIの化合物を含む予形成された水性溶液の総質量をベースとした質量において、好ましくは0.001~30質量、より好ましくは0.01~25質量、さらにより好ましくは0.02~20質量である。水性製剤のpH値は典型的には5~13の範囲、好ましくは6~11、より好ましくは7~10である。水性製剤のpHを調整する必要がある場合、酸又は塩基を使用することができる。酸の例としては、これに限定されないが、塩酸、硫酸、蟻酸及び酢酸などを含むものを使用することができる。酸の例としては、これに限定されないが、アルカリ金属及びアルカリ土類金属水酸化物又は炭酸塩、アンモニア、又はアミンなどを含むものを使用することができる。本発明は、さらに、一又は二以上の式Iの化合物、一又は二以上の式IIの化合物、任意の一又は二以上の補助剤、及び水を使用することを特徴とする、白色紙の製造方法を提供する。したがって、本発明は、シート形成の前に、パルプ塊に一又は二以上の式Iの化合物、一又は二以上の式IIの化合物、任意の一又は二以上の補助剤、及び水を加えることを特徴とする、白色紙の製造方法を提供する。以下に示す実施例により、本発明をさらに詳しく説明する。本出願において、時に示すことなく、部は質量部を、そしては質量を意味する。製造例1室温で、適度に攪拌しながら、79部の水を、0.216モル/kgの式1の化合物最終溶液を限外濾過し塩を除去し、そして0.216モル/kgの式1の化合物となるように濃縮したことを除き英国特許第1114021号の例1に従い製造したものである。を含む921部の予形成された水性溶液に、徐々に添加することで水性溶液S1を製造する。得られた混合物を室温で1時間攪拌し、0.199モル/kgの式1の化合物を含む、1000部の水性溶液S1を形成する。得られた水性溶液S1は8.0~9.0の範囲のpHを有する。製造例1a室温で、適度に攪拌しながら、2部の式aの化応物及び77部の水を、0.216モル/kgの式1の化合物最終溶液を限外濾過し塩を除去し、そして0.216モル/kgの式1の化合物となるように濃縮したことを除き英国特許第1114021号の例1に従い製造したものである。を含む921部の予形成された水性溶液に、徐々に添加することで水性溶液F1aを製造する。得られた混合物を室温で1時間攪拌し、最終水性溶液F1aの全質量をベースとした質量で、0.2質量の濃度の式aの化応物、及び0.199モル/kgの式1の化合物を含む、1000部の水性溶液F1aを形成する。得られた水性溶液F1aは8.0~9.0の範囲のpHを有する。製造例1b室温で、適度に攪拌しながら、2部の式bの化応物及び77部の水を、0.216モル/kgの式1の化合物最終溶液を限外濾過し塩を除去し、そして0.216モル/kgの式1の化合物となるように濃縮したことを除き英国特許第1114021号の例1に従い製造したものである。を含む921部の予形成された水性溶液に、徐々に添加することで水性溶液F1bを製造する。得られた混合物を室温で1時間攪拌し、最終水性溶液F1bの全質量をベースとした質量で、0.2質量の濃度の式bの化応物、及び0.199モル/kgの式1の化合物を含む、1000部の水性溶液F1bを形成する。得られた水性溶液F1bは8.0~9.0の範囲のpHを有する。比較例1c室温で、適度に攪拌しながら、水性C.I.DirectViolet35予形成された溶液の全質量をベースとした質量において11質量のC.I.DirectViolet35を含む18.2部の予形成された水性溶液及び60.8部の水を、0.216モル/kgの式1の化合物最終溶液を限外濾過し塩を除去し、そして0.216モル/kgの式1の化合物となるように濃縮したことを除き英国特許第1114021号の例1に従い製造したものである。を含む921部の予形成された水性溶液に、徐々に添加することで水性溶液F1cを製造する。得られた混合物を室温で1時間攪拌し、最終水性溶液F1cの全質量をベースとした質量で、0.2質量の濃度のC.I.DirectViolet35、及び0.199モル/kgの式1の化合物を含む、1000部の水性溶液F1cを形成する。得られた水性溶液F1cは8.0~9.0の範囲のpHを有する。製造例2室温で、適度に攪拌しながら、26部の水及び150部の尿素を、欧州特許第0884312-A1号の例1に従い合成された0.250モル/kgの式2の化合物を含む824部の予形成された水性混合物に、徐々に添加することで水性溶液S2を製造する。得られた混合物を室温で1時間攪拌し、0.206モル/kgの式2の化合物を含む、1000部の水性溶液S2を形成する。得られた水性溶液S2は8.0~9.0の範囲のpHを有する。製造例2a室温で、適度に攪拌しながら、2部の式aの化応物、150部の尿素及び24部の水を、0.250モル/kgの式2の化合物を含む824部の予形成された水性混合物に、徐々に添加することで水性溶液F2aを製造する。得られた混合物を室温で1時間攪拌し、最終水性溶液F2aの全質量をベースとした質量で、0.2質量の濃度の式aの化応物、及び0.206モル/kgの式2の化合物を含む、1000部の水性溶液F2aを形成する。得られた水性溶液F2aは8.0~9.0の範囲のpHを有する。製造例2b室温で、適度に攪拌しながら、2部の式bの化応物、150部の尿素及び24部の水を、0.250モル/kgの式2の化合物を含む824部の予形成された水性混合物に、徐々に添加することで水性溶液F2bを製造する。得られた混合物を室温で1時間攪拌し、最終水性溶液F2bの全質量をベースとした質量で、0.2質量の濃度の式bの化応物、及び0.206モル/kgの式2の化合物を含む、1000部の水性溶液F2bを形成する。得られた水性溶液F2bは8.0~9.0の範囲のpHを有する。比較例2c室温で、適度に攪拌しながら、水性C.I.DirectViolet35予形成された溶液の全質量をベースとした質量において11質量のC.I.DirectViolet35を含む18.2部の予形成された水性溶液、150部の尿素及び7.8部の水を、0.250モル/kgの式2の化合物を含む824部の予形成された水性溶液に、徐々に添加することで水性溶液F2cを製造する。得られた混合物を室温で1時間攪拌し、最終水性溶液F2cの全質量をベースとした質量で、0.2質量の濃度のC.I.DirectViolet35、及び0.206モル/kgの式2の化合物を含む、1000部の水性溶液F2cを形成する。得られた水性溶液F2cは8.0~9.0の範囲のpHを有する。製造例3室温で、適度に攪拌しながら、181部の水を、国際特許第2007/017336-A1号の例1に従い合成された0.238モル/kgの式3の化合物を含む819部の予形成された水性混合物に、徐々に添加することで水性溶液S3を製造する。得られた混合物を室温で1時間攪拌し、0.195モル/kgの式3の化合物を含む、1000部の水性溶液S3を形成する。得られた水性溶液S3は8.0~9.0の範囲のpHを有する。製造例3a室温で、適度に攪拌しながら、2部の式aの化応物及び179部の水を、0.238モル/kgの式3の化合物を含む819部の予形成された水性混合物に、徐々に添加することで水性溶液F3aを製造する。得られた混合物を室温で1時間攪拌し、最終水性溶液F3aの全質量をベースとした質量で、0.2質量の濃度の式aの化応物、及び0.195モル/kgの式3の化合物を含む、1000部の水性溶液F2aを形成する。得られた水性溶液F3aは8.0~9.0の範囲のpHを有する。製造例3b室温で、適度に攪拌しながら、2部の式bの化応物及び179部の水を、0.238モル/kgの式3の化合物を含む819部の予形成された水性混合物に、徐々に添加することで水性溶液F3bを製造する。得られた混合物を室温で1時間攪拌し、最終水性溶液F3bの全質量をベースとした質量で、0.2質量の濃度の式bの化応物、及び0.195モル/kgの式3の化合物を含む、1000部の水性溶液F2bを形成する。得られた水性溶液F3bは8.0~9.0の範囲のpHを有する。比較例3c室温で、適度に攪拌しながら、水性C.I.DirectViolet35予形成された溶液の全質量をベースとした質量において11質量のC.I.DirectViolet35を含む18.2部の予形成された水性溶液、及び162.8部の水を、0.238モル/kgの式3の化合物を含む819部の予形成された水性溶液に、徐々に添加することで水性溶液F3cを製造する。得られた混合物を室温で1時間攪拌し、最終水性溶液F3cの全質量をベースとした質量で、0.2質量の濃度のC.I.DirectViolet35、及び0.195モル/kgの式3の化合物を含む、1000部の水性溶液F3cを形成する。得られた水性溶液F3cは8.0~9.0の範囲のpHを有する。製造例4室温で、適度に攪拌しながら、157部の水を、0.210モル/kgの式4の化合物最終溶液を限外濾過し塩を除去し、そして0.210モル/kgの式4の化合物となるように濃縮したことを除き国際特許第2011/033064-A2号の例1に従い合成されたものである。を含む843部の予形成された水性混合物に、徐々に添加することで水性溶液S4を製造する。得られた混合物を室温で1時間攪拌し、0.177モル/kgの式3の化合物を含む、1000部の水性溶液S4を形成する。得られた水性溶液S4は8.0~9.0の範囲のpHを有する。製造例4a室温で、適度に攪拌しながら、2部の式aの化応物及び155部の水を、0.210モル/kgの式4の化合物最終溶液を限外濾過し塩を除去し、そして0.210モル/kgの式4の化合物となるように濃縮したことを除き国際特許第2011/033064-A2号の例1に従い合成されたものである。を含む843部の予形成された水性混合物に、徐々に添加することで水性溶液F4aを製造する。得られた混合物を室温で1時間攪拌し、最終水性溶液F4aの全質量をベースとした質量で、0.2質量の濃度の式aの化応物、及び0.177モル/kgの式4の化合物を含む、1000部の水性溶液F4aを形成する。得られた水性溶液F4aは8.0~9.0の範囲のpHを有する。製造例4b室温で、適度に攪拌しながら、2部の式bの化応物及び155部の水を、0.210モル/kgの式4の化合物最終溶液を限外濾過し塩を除去し、そして0.210モル/kgの式4の化合物となるように濃縮したことを除き国際特許第2011/033064-A2号の例1に従い合成されたものである。を含む843部の予形成された水性混合物に、徐々に添加することで水性溶液F4bを製造する。得られた混合物を室温で1時間攪拌し、最終水性溶液F4aの全質量をベースとした質量で、0.2質量の濃度の式bの化応物、及び0.177モル/kgの式4の化合物を含む、1000部の水性溶液F4bを形成する。得られた水性溶液F4bは8.0~9.0の範囲のpHを有する。比較例4c室温で、適度に攪拌しながら、水性C.I.DirectViolet35予形成された溶液の全質量をベースとした質量において11質量のC.I.DirectViolet35を含む18.2部の予形成された水性溶液及び138.8部の水を、0.210モル/kgの式4の化合物最終溶液を限外濾過し塩を除去し、そして0.210モル/kgの式4の化合物となるように濃縮したことを除き国際特許第2011/033064-A2号の例1に従い合成されたものである。を含む843部の予形成された水性溶液に、徐々に添加することで水性溶液F4cを製造する。得られた混合物を室温で1時間攪拌し、最終水性溶液F4cの全質量をベースとした質量で、0.2質量の濃度のC.I.DirectViolet35、及び0.177モル/kgの式4の化合物を含む、1000部の水性溶液F4cを形成する。得られた水性溶液F4cは8.0~9.0の範囲のpHを有する。適用例1乾燥繊維の全質量をベースとした質量で、0~2質量の濃度範囲で溶液S1並びに、製造例1、1a、1b及び比較例1cに従い各々製造された製剤F1a、F1b及びF1cを、ウエットネスwetness20°SRのSchopperRieglerで叩解した漂白トウヒ亜硫酸セルロース及び漂白ブナノキ亜硫酸セルロースの50:50混合物の2.5水性懸濁液200部に添加した。懸濁液を5分間攪拌し、1000部に希釈する。その後、金網を通して懸濁液を引き延ばすことdrawingによって紙シートを作成する。プレス及び乾燥の後、調整されたMinolta分光光度計により、紙の白色度及び光沢を測定した。結果を各々表1a、及び1bに示したが、それによれば、シェーディング染料の使用により特徴付けられる不利益光沢の損失を避けながら、白色度について十分な改善が明らかに示されている。適用例2乾燥繊維の全質量をベースとした質量で、0~2質量の濃度範囲で溶液S2並びに、製造例2、2a、2b及び比較例2cに従い各々製造された製剤F2a、F2b及びF2cを、ウエットネスwetness20°SRのSchopperRieglerで叩解した漂白トウヒ亜硫酸セルロース及び漂白ブナノキ亜硫酸セルロースの50:50混合物の2.5水性懸濁液200部に添加した。懸濁液を5分間攪拌し、1000部に希釈する。その後、金網を通して懸濁液を引き延ばすことdrawingによって紙シートを作成する。プレス及び乾燥の後、調整されたMinolta分光光度計により、紙の白色度及び光沢を測定した。結果を各々表2a、及び2bに示したが、それによれば、シェーディング染料の使用により特徴付けられる不利益光沢の損失を避けながら、白色度について十分な改善が明らかに示されている。適用例3乾燥繊維の全質量をベースとした質量で、0~2質量の濃度範囲で溶液S3並びに、製造例3、3a、3b及び比較例3cに従い各々製造された製剤F3a、F3b及びF3cを、ウエットネスwetness20°SRのSchopperRieglerで叩解した漂白トウヒ亜硫酸セルロース及び漂白ブナノキ亜硫酸セルロースの50:50混合物の2.5水性懸濁液200部に添加した。懸濁液を5分間攪拌し、1000部に希釈する。その後、金網を通して懸濁液を引き延ばすことdrawingによって紙シートを作成する。プレス及び乾燥の後、調整されたMinolta分光光度計により、紙の白色度及び光沢を測定した。結果を各々表3a、及び3bに示したが、それによれば、シェーディング染料の使用により特徴付けられる不利益光沢の損失を避けながら、白色度について十分な改善が明らかに示されている。適用例4乾燥繊維の全質量をベースとした質量で、0~2質量の濃度範囲で溶液S4並びに、製造例4、4a、4b及び比較例4cに従い各々製造された製剤F4a、F4b及びF4cを、ウエットネスwetness20°SRのSchopperRieglerで叩解した漂白トウヒ亜硫酸セルロース及び漂白ブナノキ亜硫酸セルロースの50:50混合物の2.5水性懸濁液200部に添加した。懸濁液を5分間攪拌し、1000部に希釈する。その後、金網を通して懸濁液を引き延ばすことdrawingによって紙シートを作成する。プレス及び乾燥の後、調整されたMinolta分光光度計により、紙の白色度及び光沢を測定した。結果を各々表4a、及び4bに示したが、それによれば、シェーディング染料の使用により特徴付けられる不利益光沢の損失を避けながら、白色度について十分な改善が明らかに示されている。"